(57)【特許請求の範囲】
【請求項１】
両末端にイソシアネート基を有するジイソシアネート化合物の１つの末端イソシアネート基または末端に３つのイソシアネート基を有するトリイソシアネート化合物の１つの末端イソシアネート基が、カーボンブラック粒子表面のヒドロキシル基および／またはカルボキシル基と結合し、ジイソシアネート化合物の他の末端イソシアネート基またはトリイソシアネート化合物の他の２つの末端イソシアネート基が、カチオン性基を有しヒドロキシル基をもつポリマーまたはアニオン性基を有しヒドロキシル基をもつポリマー（以下、ヒドロキシル変性帯電性ポリマーという）のヒドロキシル基と結合したことを特徴とする表面改質カーボンブラック。
【請求項２】
請求項1記載の表面改質カーボンブラックを製造する方法であって、非反応性の溶媒に、カーボンブラック、および両末端にイソシアネート基を有するジイソシアネート化合物または末端に３つのイソシアネート基を有するトリイソシアネート化合物を加えて混合し、カーボンブラック粒子表面のヒドロキシル基および／またはカルボキシル基と、ジイソシアネート化合物の１つの末端イソシアネート基またはトリイソシアネート化合物の１つの末端イソシアネート基とを結合させ、その後ヒドロキシル変性帯電性ポリマーを加えて混合し、ジイソシアネート化合物の他の末端イソシアネート基またはトリイソシアネート化合物の他の２つの末端イソシアネート基とヒドロキシル変性帯電性ポリマーのヒドロキシル基とを結合させることを特徴とする表面改質カーボンブラックの製造方法。
【請求項３】
請求項1記載の表面改質カーボンブラックを製造する方法であって、非反応性の溶媒に、カーボンブラック、および両末端にイソシアネート基を有するジイソシアネート化合物または末端に３つのイソシアネート基を有するトリイソシアネート化合物、およびヒドロキシル変性帯電性ポリマーを加えて混合し、カーボンブラック粒子表面のヒドロキシル基および／またはカルボキシル基と、ジイソシアネート化合物の１つの末端イソシアネート基またはトリイソシアネート化合物の１つの末端イソシアネート基とを結合させ、同時に、ジイソシアネート化合物の他の末端イソシアネート基またはトリイソシアネート化合物の他の２つの末端イソシアネート基とヒドロキシル変性帯電性ポリマーのヒドロキシル基とを結合させることを特徴とする表面改質カーボンブラックの製造方法。
【請求項４】
請求項１記載の表面改質カーボンブラックが１〜２０重量％の濃度で非極性溶媒または低極性溶媒に分散したことを特徴とするカーボンブラック分散体。
【請求項５】
前記カーボンブラック粒子表面のヒドロキシル基、カルボキシル基、あるいは両官能基の量が０．１４μｅｑ／ｍ２以上であることを特徴とする請求項２または３記載の表面改質カーボンブラックの製造方法。
【発明の詳細な説明】
【技術分野】
【０００１】
本発明は、シリコーンオイルなどの非極性溶媒や、イソ構造をもつ炭化水素溶媒やプロピレングリコールモノメチルエーテルアセテート（PGMEA ）などの低極性溶媒に対して高い分散性を示し、また樹脂に配合して電気的特性に優れた組成物や低電圧で駆動可能な電子装置に使用される表面改質カーボンブラックとその製造方法およびその分散体に関する。
【背景技術】
【０００２】
カーボンブラック粒子表面は一般的に親油性であって水などの極性溶媒への分散性は極めて小さい。そこで、粒子表面を化学修飾することでインクジェットプリンター用インキなどの用途を中心として水分散性の優れたカーボンブラックの研究、開発が近年盛んに行われている。
【０００３】
また、非極性溶媒や低極性溶媒への分散性の改善、向上に対する要望も強く、例えば、インク、塗料などの組成物、カラーフィルター用ブラックマトリックス、ディスプレイデバイス、電子ペーパー用黒色顔料、複写機用トナーなどに好適に使用されるカーボンブラックの開発が望まれている。
【０００４】
この電子ペーパー用黒色顔料や複写機用トナーに使用する場合には印加する電圧に対してカーボンブラック粒子の泳動や静電気の発生が必要なため、カーボンブラック粒子表面を正または負に帯電させることが必要となる。特に、電子ペーパー用途ではカーボンブラック粒子表面を正または負に帯電させることが必要であるとともに分散溶媒に対する分散性能に優れていることも必要である。
【０００５】
そこで、特許文献１にはインキ、複写機用トナー、塗料、樹脂着色剤などに用いられる各種媒体中への分散性に優れたカーボンブラックグラフトポリマーとして、シリコーン成分を含有する重合体部分とカーボンブラック部分を含み、シリコーンオイル中に分散させたときの破壊電圧が０．５ｋＶ／ｍｍ以上であるカーボンブラックグラフトポリマーが提案されている。これは、カーボンブラックグラフトポリマーの重合体部分にシリコーン成分のポリマー鎖を含有させることにより、極性の低い溶媒中でも十分な分散性を付与しようとするものである。
【０００６】
また、特許文献２にはセグメント（Ａ）及びセグメント（Ａ）と異なる鎖構造のセグメント（Ｂ）とからなり、セグメント（Ａ）がカーボンブラック表面の官能基と反応性を有する基（１）を有する重合体を、カーボンブラック表面の官能基との反応により得られるカーボンブラックグラフトポリマーであって、セグメント（Ａ）、（Ｂ）が目的媒体のマトリックスと反応性を有する基（２）を有する反応性カーボンブラックグラフトポリマーが提案されている。
【特許文献１】特開平８−３３７６２４号公報
【特許文献２】特開平９−２７２７０６号公報
【発明の開示】
【発明が解決しようとする課題】
【０００７】
しかしながら、上記のグラフトポリマーではエポキシ基をポリマーとの反応性基として用いることから、ポリマーを結合するためにエポキシ基の三員環を開環する金属系やアミン系の触媒が使用されるので、分散体中にこれらのイオン化可能な触媒が残留してカーボンブラックの分散性を妨げるという問題がある。
【０００８】
また、粒子表面に帯電性を付与したカーボンブラック、例えば正に帯電させたカーボンブラックは、電子ペーパー用黒色顔料や複写機用トナーとして有効である。
【０００９】
そこで、本発明者はカーボンブラック粒子表面を改質して非極性溶媒や低極性溶媒中で優れた分散性を付与するとともに、カーボンブラック粒子表面を正または負に帯電させることにより電気的に有効機能させ、例えば、カーボンブラック粒子表面を正に帯電させることにより、電子ペーパー用黒色顔料や複写機用トナーなどとして好適に使用し得ることを確認した。
【課題を解決するための手段】
【００１０】
すなわち、本発明はこの知見に基づきなされたもので、請求項１による表面改質カーボンブラックは、両末端にイソシアネート基を有するジイソシアネート化合物の１つの末端イソシアネート基または末端に３つのイソシアネート基を有するトリイソシアネート化合物の１つの末端イソシアネート基が、カーボンブラック粒子表面のヒドロキシル基および／またはカルボキシル基と結合し、ジイソシアネート化合物の他の末端イソシアネート基またはトリイソシアネート化合物の他の２つの末端イソシアネート基が、カチオン性基を有しヒドロキシル基をもつポリマーまたはアニオン性基を有しヒドロキシル基をもつポリマー（以下、ヒドロキシル変性帯電性ポリマーという）のヒドロキシル基と結合したことを特徴とする。
【００１１】
請求項２による表面改質カーボンブラックの製造方法（以下、製造方法（１）と記す）は、請求項1記載の表面改質カーボンブラックを製造する方法であって、非反応性の溶媒に、カーボンブラック、および両末端にイソシアネート基を有するジイソシアネート化合物または末端に３つのイソシアネート基を有するトリイソシアネート化合物を加えて混合し、カーボンブラック粒子表面のヒドロキシル基および／またはカルボキシル基と、ジイソシアネート化合物の１つの末端イソシアネート基またはトリイソシアネート化合物の１つの末端イソシアネート基とを結合させ、その後ヒドロキシル変性帯電性ポリマーを加えて混合し、ジイソシアネート化合物の他の末端イソシアネート基またはトリイソシアネート化合物の他の２つの末端イソシアネート基とヒドロキシル変性帯電性ポリマーのヒドロキシル基とを結合させることを特徴とする。
【００１２】
請求項３による表面改質カーボンブラックの製造方法（以下、製造方法（２）と記す）は、請求項1記載の表面改質カーボンブラックを製造する方法であって、非反応性の溶媒に、カーボンブラック、および両末端にイソシアネート基を有するジイソシアネート化合物または末端に３つのイソシアネート基を有するトリイソシアネート化合物、およびヒドロキシル変性帯電性ポリマーを加えて混合し、カーボンブラック粒子表面のヒドロキシル基および／またはカルボキシル基と、ジイソシアネート化合物の１つの末端イソシアネート基またはトリイソシアネート化合物の１つの末端イソシアネート基とを結合させ、同時に、ジイソシアネート化合物の他の末端イソシアネート基またはトリイソシアネート化合物の他の２つの末端イソシアネート基とヒドロキシル変性帯電性ポリマーのヒドロキシル基とを結合させることを特徴とする。
【００１３】
請求項４によるカーボンブラック分散体は、請求項１記載の表面改質カーボンブラックが１〜２０重量％の濃度で非極性溶媒または低極性溶媒に分散したことを特徴とする。
【００１４】
請求項５による表面改質カーボンブラックの製造方法は、請求項２または３において、前記カーボンブラック粒子表面のヒドロキシル基、カルボキシル基、あるいは両官能基の量が０．１４μｅｑ／ｍ２以上であることを特徴とする。
【発明の効果】
【００１５】
本発明によれば、非極性溶媒や低極性溶媒中で優れた分散性を示し、またカーボンブラック粒子表面が分散体中において正または負に帯電しているので電気的に有効機能させることができ、例えば、電子ペーパー用黒色顔料や複写機用トナーをはじめ、インク、塗料などの組成物、カラーフィルター用ブラックマトリックス、ディスプレイデバイスなどとして好適に使用される表面改質カーボンブラック、その製造方法およびその分散体を提供することができ、工業上極めて有用である。
【発明を実施するための最良の形態】
【００１６】
本発明で用いるカーボンブラックの種類には特に制限はなく、ファーネスブラック、サーマルブラック、チャンネルブラックなどいずれも使用することができるが、好ましくは電子顕微鏡観察により測定される一次粒子径が０．０１〜０．３μｍ、より好ましくは、０．０１〜０．０７μｍのカーボンブラックが用いられる。一次粒子径が０．０１μｍ未満のカーボンブラックでは粒子間に作用する凝集力が大きく凝集し易くなり、逆に０．３μｍを越える場合には表面変性した状態での自重が大きくなり、溶媒中でカーボンブラックが沈降し易くなるからである。
【００１７】
本発明の表面改質カーボンブラックは、両末端にイソシアネート基を有するジイソシアネート化合物の１つの末端イソシアネート基または末端に３つのイソシアネート基を有するトリイソシアネート化合物の１つの末端イソシアネート基が、カーボンブラック粒子表面のヒドロキシル基および／またはカルボキシル基と結合し、ジイソシアネート化合物の他の末端イソシアネート基またはトリイソシアネート化合物の他の２つの末端イソシアネート基がヒドロキシル変性帯電性ポリマーのヒドロキシル基と結合したものである。以下の説明において、前記末端に３つのイソシアネート基を有するトリイソシアネート化合物は、イソ構造の３末端にイソシアネート基を有するトリイソシアネート化合物、または３末端にイソシアネート基を有するイソ構造のトリイソシアネート化合物ともいう。
【００１８】
カーボンブラックの粒子表面には、その生成プロセスあるいは酸化などの後処理により種々の表面官能基が存在し、これらの反応性官能基としてはヒドロキシル基、カルボキシル基、キノン基、アミノ基、スルホン基、エポキシ基などがある。そして、これらの反応性官能基は、例えば下記の方法により後処理的に調整することができる。
【００１９】
(1)ヒドロキシル基、カルボキシル基、キノン基；空気、オゾン、酸素、ＮＯx 、ＳＯx などの酸化性ガス雰囲気に曝す方法、低温酸素プラズマ処理する方法、過酸化水素水、ペルオキソ２酸あるいはその塩類、次亜ハロゲン酸塩、重クロム酸塩、過マンガン酸塩、硝酸などの酸化剤水溶液中で撹拌する方法、など気相酸化や液相酸化で処理する方法。
(2)アミノ基；硝酸／硫酸混合液で酸化、ニトロ化し、ホルムアルデヒドなどで還元する方法。
(3)スルホン基；濃硫酸でスルホン化する方法。
(4)エポキシ基；ヒドロキシル基、カルボキシル基にエポキシ基を有するハロゲン化物を反応させる方法。
【００２０】
これらの反応性官能基のうち、イソシアネート基と化学結合する官能基としてはヒドロキシル基およびカルボキシル基の酸性官能基が有効に機能する。そのため、カーボンブラックの反応性官能基としてはヒドロキシル基やカルボキシル基が好ましく、その量はイソシアネート基と均一に結合するためにはヒドロキシル基、カルボキシル基、あるいは両官能基の和が０．１４μｅｑ／ｍ２以上であることが好ましい。
【００２１】
なお、これらの官能基は次のようにして測定される。
（１）カーボンブラック窒素吸着比表面積（N２SA ;ｍ２／ｇ）；
ＡＳＴＭ  Ｄ３０３７−８８  Ｍｅｔｈｏｄ  Ｂにより測定。
（２）ヒドロキシル基量；
2,2′-Diphenyl-picrylhydrazyl(DPPH)を四塩化炭素中に溶解して濃度５×１０−４ｍｏｌ／ｌの溶液を作成し、該溶液にカーボンブラックを０．１〜０．６ｇ添加し、６０℃の恒温槽中で６時間撹拌する。その後、反応液からカーボンブラックを濾別し、濾液を紫外線吸光光度計によりヒドロキシル基を測定する。このようにして測定した値をカーボンブラックの窒素吸着比表面積（N２SA ;ｍ２／ｇ）で除した値を、カーボンブラックの単位表面積当たりに形成されたヒドロキシル基量（μｅｑ／ｍ２）とする。
（３）カルボキシル基量；
０．９７６Ｎ炭酸水素ナトリウム５０ｍｌ中にカーボンブラック２〜５ｇを添加して６時間振盪した後、カーボンブラックを反応液から濾別し、濾液に０．０５Ｎ塩酸水溶液を加えたのち、ｐＨが７．０になるまで０．０５Ｎ水酸化ナトリウム水溶液にて中和滴定試験を行ってカルボキシル基を測定する。この測定値をカーボンブラックの窒素吸着比表面積（N２SA;ｍ２／ｇ）で除した値を、カーボンブラックの単位表面積当たりに形成されたカルボキシル基量（μｅｑ／ｍ２）とする。
【００２２】
両末端にイソシアネート基を有するジイソシアネート化合物としては、構造両末端にイソシアネート基を有するものであれば特に制限はなく、メタンジフェニルジイソシアネート（ＭＤＩ）、トルエンジイソシアネート（ＴＤＩ）、ヘキサンジイソシアネート（ＨＤＩ）などが例示できる。なお、これらのジイソシアネート化合物の中で反応性が高いＭＤＩが好適であるが、反応溶媒によって使い分けることが好ましい。
【００２３】
また、３末端にイソシアネート基を有するイソ構造のトリイソシアネート化合物としては、イソシアヌレート構造、ビウレット構造、アダクト構造など、３末端全てにイソシアネート基を有するものであれば特に制限なく、例えばイソシアヌレート構造をもつ具体例として、三井武田ケミカル社製Ｄ−１２７Ｎ、Ｄ−１７０Ｎ、Ｄ−１７０ＨＭ、Ｄ−１７２Ｎ、Ｄ−１７７Ｎなどが例示できる。
【００２４】
カーボンブラック粒子表面に荷電を与えるヒドロキシル変性帯電性ポリマーは、正または負に帯電させる目的に応じて、カチオン性ポリマーあるいはアニオン性ポリマーいずれも使用することができる。
【００２５】
カチオン性ポリマーとしては、電子吸引性基として働く１級アミノ基、２級アミノ基、３級アミノ基、４級アンモニウム塩などのカチオン性基を有しているポリマーであれば使用することができ、ポリアクリルアミド、ポリアルキルアクリルアミド、ポリエチレンイミンなどがあり、具体的には四日市合成社製カチオマスターＰＤ、藤倉化成社製ＮO-２９０、ライオン社製エソカードシリーズなどが例示される。
【００２６】
一方、アニオン性ポリマーとしては、電子供与性基として働くカルボキシル基、スルホ基、リン酸基などのアニオン性基を有しているポリマーであれば使用することができ、ポリスチレンスルホン酸塩、キサンタンガム、カルボキシビニルポリマー、ポリサッカライドなどがあり、具体的には三井化学アクアポリマー社製アコフロックシリーズなどを例示することができる。
【００２７】
本発明の表面改質カーボンブラックを、カーボンブラック粒子表面の反応性官能基としてヒドロキシル基に、イソシアネート化合物として３末端にイソシアネート基を有するイソ構造のトリイソシアネート化合物であるトリイソシアネートヘキサメチレンイソシアヌレート（三井武田ケミカル社製Ｄ−１７７Ｎ）の１つの末端イソシアネート基が結合し、未結合の２つの末端イソシアネート基が、ヒドロキシル基を側鎖にもつヒドロキシル変性帯電性ポリマー（四日市合成社製、カチオマスターＰＤ）のヒドロキシル基と結合した場合の構造式を化１として例示した。
【００２８】
【化１】
0005120747.tif 000002
【００２９】
化１から分かるように、イソシアネート化合物はカーボンブラック粒子表面の反応性官能基であるヒドロキシル基と、ヒドロキシル変性帯電性ポリマーとを結合させるための中間物質として機能している。
【００３０】
この表面改質カーボンブラックを製造する本発明の請求項２による製造方法（１）は、非反応性の溶媒に、カーボンブラック、および両末端にイソシアネート基を有するジイソシアネート化合物またはイソ構造の３末端にイソシアネート基を有するトリイソシアネート化合物を加えて混合し、カーボンブラック粒子表面の反応性官能基と、ジイソシアネート化合物の末端イソシアネート基またはトリイソシアネート化合物の１つの末端イソシアネート基と結合させ、その後ヒドロキシル変性帯電性ポリマーを加えて混合し、イソシアネート化合物の未結合の末端イソシアネート基とヒドロキシル変性帯電性ポリマーのヒドロキシル基とを結合させることを特徴とする。
【００３１】
非反応性の溶媒としてはエステルやケトンなどが例示でき、この非反応性の溶媒にカーボンブラックおよび両末端にイソシアネート基を有するジイソシアネート化合物またはイソ構造の３末端にイソシアネート基を有するトリイソシアネート化合物を加えて撹拌脱泡機で撹拌、脱泡しながら混合し、更にボールミルや三本ロールミルなどを用いて十分に混合、混練することによりカーボンブラック粒子表面の反応性官能基と、ジイソシアネート化合物の末端あるいはトリイソシアネート化合物の１つの末端イソシアネート基とを反応させてウレタン結合させる。
【００３２】
この反応を、カーボンブラック粒子表面の反応性官能基としてヒドロキシル基に、３末端全てにイソシアネート基を有するトリイソシアネート化合物としてイソシアヌレート構造をもつヘキサンイソシアネート化合物を反応させて、トリイソシアネート化合物の１つの末端イソシアネート基がヒドロキシル基とウレタン結合した場合の反応式を化２として例示した。
【００３３】
【化２】
0005120747.tif 000003
【００３４】
このように、カーボンブラック粒子表面の反応性官能基とイソシネート基とをウレタン結合させた後、ヒドロキシル変性帯電性ポリマーを加えて撹拌脱泡機で撹拌脱泡し、溶媒を加えて三本ロールミル、超音波ホモジナイザー、高圧ホモジナイザー、プロセスホモジナイザー、ボールミル、ビーズミルなどで混合、混練して、イソシアネート化合物の未結合のイソシアネート基とヒドロキシル変性帯電性ポリマーのヒドロキシル基とを反応させてウレタン結合させる。
【００３５】
この際、付加反応促進触媒や脱水縮合剤を少量添加するとウレタン反応が進行し易くなるので好適である。付加反応促進触媒としてはジブチルチンジラウレートなどが、脱水縮合剤としては特に制限はなく使用でき、濃硫酸、N,N-ジシクロヘキシルカルボジイミドなどが挙げられる。
【００３６】
ヒドロキシル変性帯電性ポリマーの変性部位は側鎖でも末端でも、あるいはその両方であっても使用できるが、好ましくは反応性の高い片末端変性のものを使用する。ヒドロキシル変性帯電性ポリマーの骨格は目的とする分散媒の構造に近いものが好ましく、例えば、シリコーンオイルに分散させる場合にはジメチルポリシロキサン骨格をもつポリマーが好ましく、イソパラフィン系炭化水素溶媒やプロピレングリコールモノメチルエーテルアセテート（PGMEA ）などの炭化水素溶媒に分散させる場合にはアクリルエステル骨格をもつポリマーが好ましい。但し、これらのポリマーに制限されるものではなく、それぞれの目的とする分散溶媒に溶解し、かつ反応性官能基であるヒドロキシル基を有しているものであれば適用することができる。
【００３７】
なお、本発明の表面改質カーボンブラックは、カーボンブラック粒子表面にウレタン結合により結合したヒドロキシル変性帯電性ポリマーのポリマー鎖により非極性溶媒や低極性溶媒中に立体障害を伴って分散することから、ポリマーの分子量は５００〜３００００であることが好ましい。分子量が５００未満ではポリマー鎖による立体障害が小さく、分散性が低下し、一方分子量が３００００を越えるとカーボンブラックの自重により分散体において沈降し易く、さらに粘度が増大することになり、好ましくない。
【００３８】
このようにして本発明の表面改質カーボンブラックを製造することができるが、この反応を、化２に例示したカーボンブラック粒子表面のヒドロキシル基に、ヘキサンイソシアネート化合物を反応させて、トリイソシアネート化合物の１つの末端イソシアネート基をヒドロキシル基とウレタン結合させた後、ヒドロキシル変性帯電性ポリマーとして四日市合成社製カチオマスターＰＤと反応させた場合の反応式を化３として例示した。
【００３９】
【化３】
0005120747.tif 000004
【００４０】
次に、本発明の表面改質カーボンブラックを製造する本発明の請求項３による製造方法（２）は、非反応性の溶媒に、カーボンブラック、および両末端にイソシアネート基を有するジイソシアネート化合物またはイソ構造の３末端にイソシアネート基を有するトリイソシアネート化合物、およびヒドロキシル変性帯電性ポリマーを加えて混合し、カーボンブラック粒子表面の反応性官能基と、ジイソシアネート化合物の末端イソシアネート基またはトリイソシアネート化合物の１つの末端イソシアネート基と結合させ、同時に、イソシアネート化合物の未結合の末端イソシアネート基とヒドロキシル変性帯電性ポリマーのヒドロキシル基とを結合させるものである。
【００４１】
すなわち、製造方法（２）は、製造方法（１）において例示した化２と化３の反応を同時に行って、化１に例示した表面改質カーボンブラックを製造するものである。
【００４２】
本発明のカーボンブラック分散体は、上記の表面改質カーボンブラックが非極性溶媒や低極性溶媒に１〜２０重量％の濃度で分散したものであり、カーボンブラックを分散させる溶媒と同じ非極性溶媒や低極性溶媒中で、上記の製造方法（１）あるいは（２）の方法によりカーボンブラックを改質するとともに改質カーボンブラックが所望の濃度に分散した分散体として得ることもできる。
【００４３】
あるいは、表面改質カーボンブラックを超音波ホモジナイザー、高圧ホモジナイザー、プロセスホモジナイザーなどの分散装置で非極性溶媒や低極性溶媒中に分散させることにより得ることもできる。この場合、溶媒中に分散させる表面改質カーボンブラックはカーボンブラック粒子表面にポリマーが結合しているため、一旦乾燥するとポリマー鎖同士がカーボンブラック粒子表面近傍で絡まり、溶媒中に再分散させることが困難となる場合があるので、目的とする溶媒中に分散させた分散体として得ることが望ましい場合がある。但し、一度乾燥しても高圧ホモジナイザーや超音波式ホモジナイザーなどの均質機で機械的に分散処理することで、再分散させることは可能である。
【実施例】
【００４４】
以下、本発明の実施例を比較例と対比して具体的に説明するが、本発明はこれらの実施例により何ら制約されるものではない。
【００４５】
実施例１
カーボンブラックとして東海カーボン（株）製ＴＢ＃７５５０Ｆ（窒素吸着比表面積
１３５ｍ２／ｇ）を用い、濃度２Ｎの過硫酸ナトリウム水溶液中で酸化し、乾燥、粉砕、分級して調製した、反応性官能基がヒドロキシル基０．７４μｅｑ／ｍ２、カルボキシル基４．８μｅｑ／ｍ２のカーボンブラックを試料とした。
【００４６】
このカーボンブラックをエクソンモービル化学（株）製アイソパーＧを３５．９ｇ添加して湿潤にし、次いで、三井武田ケミカル（株）製Ｄ−１７７Ｎを４．７２５ｇ、四日市合成（株）製カチオマスターＰＤを１７．５ｇ加えて混合し、（株）シンキー製あわとり練太郎を用いて撹拌２分、脱泡２分の前混練を行った後、三本ロールにて３０分混練し、ジブチルチンジラウレート０．４７２２５ｇを１０ｗｔ％の濃度に溶解させたアイソパーＧ溶液を添加して、更に３０分三本ロールで混練した。この際、アイソパーＧが少量ずつ気散するため、適宜アイソパーＧを添加した。
【００４７】
上記混練物にアイソパーＧを加えて全量を２５０ｇとし、超音波ホモジナイザーを用いて１０分間処理して機械的に分散させた後、（株）東海製ナノマイザーＴＬ−１５００を用いて、５０から１５０ＭＰａで更に機械的分散を行った。
【００４８】
この分散体をセパラブルフラスコ（容量１リットル）に入れて撹拌しながら７０℃で６時間加熱処理し、その後再びアイソパーＧを加えて全量を２５０ｇとして、１０ｗｔ％アイソパーＧに自己分散した表面改質カーボンブラック分散体１を得た。
【００４９】
実施例２
実施例１において、過硫酸ナトリウム水溶液中による酸化に代えて、オゾンにより気相酸化してヒドロキシル基１．０３μｅｑ／ｍ２、カルボキシル基３．２２μｅｑ／ｍ２のカーボンブラックを試料とした他は、実施例１と同じ方法により表面改質カーボンブラック分散体２を得た。
【００５０】
実施例３
カーボンブラックにチャンネルブラック（Ｄｅｇｕｓｓａ社製Ｓｐｅｃｉａｌ  Ｂｌａｃｋ４；ヒドロキシル基０．１６μｅｑ／ｍ２、カルボキシル基４．２μｅｑ／ｍ２）を用いた他は、実施例１と同じ方法により表面改質カーボンブラック分散体３を得た。
【００５１】
実施例４
未反応のイソシアネート基をターミネートするために、７０℃保持工程中に四日市合成（株）製脂肪族系エステルアルコールワイジノールＥＨＰ０１をカーボンブラックに対して２０ｗｔ％添加した他は、実施例１と同じ方法により表面改質カーボンブラック分散体４を得た。
【００５２】
実施例５
分散させる溶媒としてアイソパーＧの代わりにＰＧＭＥＡを使用した他は、実施例１と同じ方法により表面改質カーボンブラック分散体５を得た。
【００５３】
実施例６
帯電性ポリマーとして実施例１の四日市合成（株）製カチオマスターＰＤの代わりに、アニオン性帯電性ポリマーである三井化学アクアポリマー（株）製アコフロックＡ１２０ＵＨ（分子量２１００）１７．５ｇを用いた他は、実施例１と同じ方法により表面改質カーボンブラック分散体６を得た。
【００５４】
比較例１
実施例１において、帯電性ポリマーとして四日市合成（株）製カチオマスターＰＤの代わりに、帯電性を有しない総研化学（株）製アクリルポリマーＵＴ−１００１を１７．５ｇ用いた他は、実施例１と同じ方法により表面改質カーボンブラック分散体７を得た。
【００５５】
これらの分散体を７０℃の温度で４週間に亘って静置し、１週間経過毎にＭｉｃｒｏｔｒａｃ法粒度分析計（Ｈｏｎｅｙｗｅｌｌ社製、９３４０−ＵＰＡ１５０）を用いて、分散体中のカーボンブラック凝集体の平均粒子径を測定し、また振動式粘度計（山一電機社製、ＶＭ−１００Ａ−Ｌ）により分散体の粘度を測定して、その結果を表１に示した。
【００５６】
【表１】
0005120747.tif 000005
【００５７】
次に、作製直後の各分散体について、ゼータ電位測定計（マイクロテックニチオン社製ＺＥＥＣＯＭ）を用いて、分散体中のカーボンブラック帯電量を測定し、その結果を表２に示した。
【００５８】
【表２】
0005120747.tif 000006
【００５９】
表１、２から、分散体１〜６は全て分散性に優れているとともに、カチオン性あるいはアニオン性の帯電性ポリマーを結合させることにより、正または負に帯電させることができる。したがって、用途目的に応じて、分散体中におけるカーボンブラック粒子表面を正または負に帯電させ、電気的に有効機能させることが可能となる。